(57)【要約】  【課題】  軽量で振動減衰特性の向上や共振周波数の高周波数化が可能であるとともに放熱性に優れた信号読取装置用樹脂成形部品。  【解決手段】  下記一般式(Ｉ)〜(IV)で表される構成単位からなる液晶性ポリマー（Ａ）55〜75重量%及び無機球状中空体（B1）20〜10重量%及び繊維状無機充填剤（B2）25〜15重量%からなり、比重ｄが1.4以下、熱伝導率λが0.5W/m・K以上、曲げ弾性率が10GPa以上である信号読取装置用樹脂成形部品。【化１】2006152120.tif 000007(Ar1は2,6−ナフタレン基；Ar2は1,2−フェニレン基、1,3−フェニレン基及び1,4−フェニレン基から選ばれる；Ar3は1,3−フェニレン基、1,4−フェニレン基及びｐ，ｐ’−ポリフェニレン基から選ばれる；Ar4は1,4−フェニレン基を表す。)【選択図】  なし【特許請求の範囲】
【請求項１】
液晶性ポリマー（Ａ）及び無機充填剤（Ｂ）からなり、比重ｄが１．４以下、熱伝導率λが０．５W/m・K以上である信号読取装置用樹脂成形部品。
【請求項２】
ｄ2／λが４以下である請求項１に記載の信号読取装置用樹脂成形部品。
【請求項３】
液晶性ポリマー（Ａ）が、下記一般式(Ｉ)、(II)、(III)及び(IV)で表される構成単位からなり、構成単位(Ｉ)が40〜75モル%、構成単位(II)が8.5〜30モル%、構成単位(III)が8.5〜30モル%及び構成単位(IV)が0.1〜8モル%（(Ｉ)〜(IV)の構成単位の合計は100モル%である）である請求項１又は２に記載の信号読取装置用樹脂成形部品。
【化１】
2006152120.tif 000006
(上記式(Ｉ)〜(IV)において、Ar1は2,6−ナフタレン基；Ar2は1,2−フェニレン基、1,3−フェニレン基及び1,4−フェニレン基から選ばれる１種以上の基；Ar3は1,3−フェニレン基、1,4−フェニレン基及びｐ，ｐ’−ポリフェニレン基から選ばれる１種以上の基；Ar4は1,4−フェニレン基を表す。)
【請求項４】
液晶性ポリマー（Ａ）55〜75重量%、無機球状中空体（B1）20〜10重量%及び繊維状無機充填剤（B2）25〜15重量%(（Ａ）、（B1）及び（B2）の合計は100重量%である)からなる請求項１〜３のいずれか１項に記載の信号読取装置用樹脂成形部品。
【請求項５】
無機球状中空体（B1）がガラスバルーン、シラスバルーン、フライアッシュバルーン、炭素バルーン、及び／又は各種炭素数のフラーレンである請求項１〜４のいずれか１項に記載の信号読取装置用樹脂成形部品。
【請求項６】
繊維状無機充填剤（B2）がガラス繊維、カーボン繊維、カーボンナノ繊維、ボロン繊維、炭化ケイ素繊維及び／又はアルミナ繊維である請求項１〜５のいずれか１項に記載の信号読取装置用樹脂成形部品。
【請求項７】
ISO 178による試験片に成形した場合に、曲げ弾性率が10GPa以上を示す請求項１〜６のいずれか１項に記載の信号読取装置用樹脂成形部品。
【請求項８】
信号読取装置が、光信号デジタルディスク読取装置であり、光ピックアップ用レンズホルダー、軸受、ボビン、摺動軸及び／又はアクチュエーターボディに使用される請求項１〜７のいずれか１項に記載の信号読取装置用樹脂成形部品。
【請求項９】
液晶性ポリマー（Ａ）55〜75重量%及び無機充填剤（Ｂ）45〜25重量%（(Ａ)と(Ｂ)の成分の合計は100重量%である）からなるペレットを射出成形して、ISO 178による試験片に成形した場合に、曲げ弾性率が10GPa以上、比重ｄが1.4以下、熱伝導率λが0.5W/m・K以上である信号読取装置用樹脂成形部品を得る成形方法。
【発明の詳細な説明】
【技術分野】
【０００１】
本発明は、軽量で振動減衰特性の向上や共振周波数の高周波数化が可能であるとともに放熱性に優れた信号読取装置用樹脂成形部品及びその射出成形方法に関し、詳しくは、液晶性ポリマー及び無機充填剤からなり、比重ｄが１．４以下、熱伝導率λが０．５W/m・K以上である信号読取装置用樹脂成形部品及びその射出成形方法に関する。
【背景技術】
【０００２】
近年の信号読取装置、特にデジタルディスク駆動装置の扱う情報の大容量化、高速化には目覚ましいものがあり、CD-ROMのディスク回転速度の高倍速化、DVDの普及による記録情報密度の高密度化が進んでいる。
これらのデジタルディスク駆動装置のディスクは、偏心、面振れ、回転振動等に起因した振動を生じることから、ディスクの情報を読み取る場合に、例えばレーザーを用いていると、レーザーの焦点とディスク上の読み取るべき情報の位置が相対的にずれてしまい、読み取りエラーが発生する。
これを防止するため、従来から信号読取装置には振動等によりずれた量を補正する機構が設けられているが、上記したような、近年のデジタルディスク駆動装置の高速化により振動が増大したことや、振動周波数の高周波数化や情報密度の高密度化により、信号読取装置の振動減衰特性の向上や共振周波数の高周波数化が、一層求められるようになってきている。
【０００３】
そのため、従来信号読取装置に用いていた熱可塑性樹脂材料では、安定した読取性能が得られなくなってきた。また信号読取装置やその他の構成部品は高倍速化に対応するために、速い応答性が要求される。この応答性に最も関わる要因として信号読取装置やその他構成部品自身の重さが大きく影響する。このため比重の低い材料が要求されている。
従来、低比重の材料要求に対しては充填剤の量を減らしたり、中空の無機フィラーを複合することで実現されている。
しかし、高倍速化に伴いデジタルディスク駆動装置の発熱が問題となり、安定した信号読取精度が得られなく、高放熱材料が要求されている。
【０００４】
特開２００１−１７２４７９号公報には、ＬＣＰ１００重量部に対して、平均粒径５〜５００μｍ、中空率６０〜８０％の中空球体２〜５０重量部、および無機繊維０〜４０重量部を配合してなり、かつ、中空球体の破壊率を示すＸの値が１０〜５０である軽量で低熱伝導性の液晶ポリエステル樹脂組成物が開示されている。（特許文献１参照。）
しかし、該技術には、信号読取装置の中でも共振周波数の高周波数化や振動減衰特性の向上に適した材料として用いられることは記載も示唆もされていない。また、実施例の熱伝導率は0.42W/m・K以下であり、高いものは不適当とされている。
【０００５】
特開２００４−２７０２１号公報には、融点３２０℃以上の全芳香族液晶ポリエステル９０〜４５重量％、アスペクト比が２以下の無機球状中空体１０〜４０重量％、アスペクト比が４以上の無機充填剤０〜１５重量％を配合した組成物を射出成形して得られる、比誘電率が３．０以下、誘電正接が０．０４以下の全芳香族液晶ポリエステル樹脂組成物成形体が、耐ハンダリフロー等の耐熱性を有し、誘電特性に優れ、マイクロ波、ミリ波などの高周波帯域で用いられる情報通信機器の送受信部品の固定あるいは保持部材に用いられる成形体が開示されている。（特許文献２参照。）
しかし、該技術には、共振周波数の高周波数化や効果的な振動減衰特性を有し、且つ熱伝導率の高い信号読取装置用材料として用いられることは記載も示唆もされていない。
【０００６】
【特許文献１】特開２００１−１７２４７９号公報（請求項１〜４、実施例、表１）
【特許文献２】特開２００４−２７０２１号公報（請求項１〜７、実施例）
【発明の開示】
【発明が解決しようとする課題】
【０００７】
本発明の目的は、軽量で振動減衰特性の向上や共振周波数の高周波数化が可能であるとともに放熱性に優れた信号読取装置用樹脂成形部品を提供することである。
【課題を解決するための手段】
【０００８】
本発明者は、鋭意検討した結果、液晶性ポリマー及び無機充填剤を用いて、比重を特定の値以下、熱伝導率を特定の値以上である樹脂成形部品を用いることにより、上記課題を解決できることを見いだし、本発明を完成するに至った。
【０００９】
即ち、本発明の第１は、液晶性ポリマー（Ａ）及び無機充填剤（Ｂ）からなり、比重ｄが１．４以下、熱伝導率λが０．５W/m・K以上である信号読取装置用樹脂成形部品を提供する。
本発明の第２は、ｄ2／λが４以下である本発明の第１に記載の信号読取装置用樹脂成形部品を提供する。
本発明の第３は、液晶性ポリマー（Ａ）が、下記一般式(Ｉ)、(II)、(III)及び(IV)で表される構成単位からなり、構成単位(Ｉ)が40〜75モル%、構成単位(II)が8.5〜30モル%、構成単位(III)が8.5〜30モル%及び構成単位(IV)が0.1〜8モル%（(Ｉ)〜(IV)の構成単位の合計は100モル%である）である本発明の第１又は２に記載の信号読取装置用樹脂成形部品を提供する。
【化１】
2006152120.tif 000002
(上記式(Ｉ)〜(IV)において、Ar1は2,6−ナフタレン基；Ar2は1,2−フェニレン基、1,3−フェニレン基及び1,4−フェニレン基から選ばれる１種以上の基；Ar3は1,3−フェニレン基、1,4−フェニレン基及びｐ、ｐ’−ポリフェニレン基から選ばれる１種以上の基；Ar4は1,4−フェニレン基を表す。)
本発明の第４は、液晶性ポリマー（Ａ）55〜75重量%、無機球状中空体（B1）20〜10重量%及び繊維状無機充填剤（B2）25〜15重量%(（Ａ）、（B1）及び（B2）の合計は100重量%である)からなる本発明の第１〜３のいずれか１項に記載の信号読取装置用樹脂成形部品を提供する。
本発明の第５は、無機球状中空体（B1）がガラスバルーン、シラスバルーン、フライアッシュバルーン、炭素バルーン、及び／又は各種炭素数のフラーレンである本発明の第１〜４のいずれか１項に記載の信号読取装置用樹脂成形部品を提供する。
本発明の第６は、繊維状無機充填剤（B2）がガラス繊維、カーボン繊維、カーボンナノ繊維、ボロン繊維、炭化ケイ素繊維及び／又はアルミナ繊維である本発明の第１〜５のいずれか１項に記載の信号読取装置用樹脂成形部品を提供する。
本発明の第７は、ISO 178による試験片に成形した場合に、曲げ弾性率が10GPa以上を示す本発明の第１〜６のいずれか１項に記載の信号読取装置用樹脂成形部品を提供する。
本発明の第８は、信号読取装置が、光信号デジタルディスク読取装置であり、光ピックアップ用レンズホルダー、軸受、ボビン、摺動軸及び／又はアクチュエーターボディに使用される本発明の第１〜７のいずれか１項に記載の信号読取装置用樹脂成形部品を提供する。
本発明の第９は、液晶性ポリマー（Ａ）55〜75重量%及び無機充填剤（Ｂ）45〜25重量%（(Ａ)と(Ｂ)の成分の合計は100重量%である）からなるペレットを射出成形して、ISO 178による試験片に成形した場合に、曲げ弾性率が10GPa以上、比重ｄが1.4以下、熱伝導率λが0.5W/m・K以上である信号読取装置用樹脂成形部品を得る成形方法を提供する。
【発明の効果】
【００１０】
本発明によれば、軽量で振動減衰特性の向上や共振周波数の高周波数化が可能であるとともに放熱性に優れた信号読取装置用樹脂成形部品が得られる。
【発明を実施するための最良の形態】
【００１１】
デジタルディスク駆動装置の制御機構は、ムービングコイル型のモータ(ボイスコイルモーター)が主として使用されている。
ムービングコイルに発生する電磁力は、Ｆ＝Ｉ・ｌ・Bg（Ｆ：電磁力、Ｉ：電流、ｌ：磁束と直交しているコイル長さ、Bg：空隙内の磁束密度）で表される。
運動方程式は、Ｆ＝ｍ・ａ（Ｆ：力、ｍ：質量（＝比重×体積）、ａ：加速度）で表されるので、電磁力との関係より、材料比重とコイル電流が比例関係にあり、比重の大きい材料ほど大きい電流が必要となる。
一方、ムービングコイルに電流を流すと、電気抵抗により発熱する。単位時間あたりの発熱量は、ジュールの法則により、Ｑ＝Ｒ・Ｉ2（Ｑ：発熱量、Ｒ：電気抵抗、Ｉ：電流）で表される。
放熱量は、材料の熱伝導率に比例するから、発熱量を一定とすると、比重ｄが同じ材料の場合、熱伝導率λの高い材料の方が有利であり、熱伝導率λが同じである場合は、比重ｄの小さい材料の方が発熱量が小さくなり有利であり、材料特性としては、ｄ2／λが低い材料ほど良好な材料と言える。
【００１２】
本発明では、信号読取装置用樹脂成形部品の材料として、液晶性ポリマー（Ａ）及び無機充填剤（Ｂ）からなり、比重ｄが１．４以下、熱伝導率λが０．５W/m・K以上であるものを用いる。
本発明では、上記材料のｄ2／λは４以下である。
本発明では、上記材料をISO 178による試験片に成形した場合に、曲げ弾性率が10GPa以上である。
本発明では、上記材料を用いて作成したピックアップの２次共振点の周波数は20kHz以上、好ましくは２５kHz以上である。
【００１３】
液晶性ポリマー（Ａ）
液晶性ポリマーとは、光学異方性溶融相を形成し得る性質を有する溶融加工性ポリマーを指す。異方性溶融相の性質は、直交偏光子を利用した慣用の偏光検査法により確認することが出来る。本発明に適用できる液晶性ポリマーは直交偏光子の間で検査したときに、たとえ溶融静止状態であっても偏光は通常透過し、光学的に異方性を示す。
本発明で使用する液晶性ポリマーは、芳香族ポリエステルである。
【００１４】
上記芳香族ポリエステル又は芳香族ポリエステルアミドとして、特に好ましくは、芳香族ヒドロキシカルボン酸、芳香族ヒドロキシアミン、芳香族ジアミンの群から選ばれた少なくとも１種以上の化合物を構成成分として有する芳香族ポリエステル、芳香族ポリエステルアミドである。
上記液晶性ポリマー（Ａ）は、下記一般式(Ｉ)、(II)、(III)及び(IV)で表される構成単位からなる。
構成単位(Ｉ)は、40〜75モル%、好ましくは40〜60モル%、さらに好ましくは45〜60モル%である。
構成単位(II)は、8.5〜30モル%、好ましくは17.5〜30モル%である。
構成単位(III)は、8.5〜30モル%、好ましくは17.5〜30モル%である。
構成単位(IV)は、0.1〜8モル%好ましくは1〜6モル%である。
（ここで、(Ｉ)〜(IV)の構成単位の合計は100モル%である）
【化２】
2006152120.tif 000003
(上記式中、Ar1は2,6−ナフタレン基；Ar2は1,2−フェニレン基、1,3−フェニレン基及び1,4−フェニレン基から選ばれる１種以上の基；Ar3は1,3−フェニレン基、1,4−フェニレン基及びｐ、ｐ’−ポリフェニレン基から選ばれる１種以上の基；Ar4は1,4−フェニレン基を表す。)
【００１５】
構成単位(Ｉ)を与えるモノマーとしては、６−ヒドロキシ−２−ナフトエ酸等の芳香族ヒドロキシカルボン酸が挙げられる。
構成単位(II)を与えるモノマーとしては、テレフタル酸、イソフタル酸、フタル酸、４，４’−ジフェニルジカルボン酸等の芳香族ジカルボン酸が挙げられる。
構成単位(III)を与えるモノマーとしては、ハイドロキノン、レゾルシン、４，４’−ジヒドロキシビフェニル等が挙げられる。
構成単位(IV)を与えるモノマーとしては、ｍ−及び／又はｐ−ヒドロキシ安息香酸等の芳香族ヒドロキシカルボン酸が挙げられ、好ましくはｐ−体である。
また、上記（Ｉ）〜（IV）のモノマーはヒドロキシル基が炭素数１〜６のカルボン酸でエステル化されていたり、カルボキシル基が炭素数１〜６のアルコール又はフェノールでエステル化されていたり、酸ハライドの形であったりしてもよい。
上記の構成成分に、必要に応じてさらに分子量調整剤を併用してもよい。
上記液晶ポリマー（Ａ）としては、製造方法、製造触媒、製造原料の形態を問わない。
【００１６】
無機充填剤（Ｂ）
上記無機充填剤（Ｂ）は、無機球状中空体（B1）及び／又は繊維状無機充填剤（B2）である。
無機球状中空体（B1）としては、ガラスバルーン、シラスバルーン、フライアッシュバルーン、炭素バルーン、各種炭素数のフラーレンなどが挙げられる。
繊維状無機充填剤（B2）としては、ガラス繊維、カーボン繊維、カーボンナノ繊維（直径のみがナノサイズである。）、ボロン繊維、炭化ケイ素繊維、アルミナ繊維、アモルファス繊維、シリコン・チタン・炭素系繊維、セピオライト等が挙げられる。
なお、信号読取装置用としては、１０ＧＰａ以上の高剛性を有する材料が好ましく、繊維状無機充填剤としてはアスペクト比１０以上のものであり、２０以上で樹脂組成物内に分散されるものが好ましい。ガラス繊維やカーボン繊維等の場合は長さ２〜６ｍｍ程度のチョップドストランドを用いることにより、一般的な溶融混練により、長さ３００〜６００μｍ程度で分散される。
これらの充填剤は、公知の表面処理剤を併用したり、予め処理してあってもかまわない。表面処理剤として一般的に用いられるのは、エポキシ系化合物、イソシアネート系化合物、チタネート系化合物、シラン系化合物等である。
【００１７】
液晶性ポリマー（Ａ）と無機充填剤（Ｂ）の配合比率は、液晶性ポリマー（Ａ）55〜75重量%、好ましくは60〜70重量%、及び無機充填剤（Ｂ）45〜25重量%、好ましくは40〜30重量%（(Ａ)と(Ｂ)の成分の合計は100重量%である。）である。
液晶性ポリマー（Ａ）55〜75重量%、無機球状中空体（B1）10〜20重量%及び繊維状無機充填剤（B2）15〜25重量%、好ましくは液晶性ポリマー（Ａ）60〜70重量%、無機球状中空体（B1）10〜15重量%及び繊維状無機充填剤（B2）20〜25重量%である。
【００１８】
なお、本発明で用いられる液晶性ポリマー（Ａ）に対して、本発明の目的を損なわない範囲で針状の補強材、他の無機もしくは有機充填材、フッ素樹脂や金属石鹸類などの離型剤、染料、顔料、カーボンブラックなどの着色剤、酸化防止剤、熱安定剤、紫外線吸収剤、帯電防止剤、界面活性剤、高級脂肪酸、高級脂肪酸エステル、高級脂肪酸金属塩、フルオロカーボン系界面活性剤等の滑剤効果を有する配合剤などの通常の添加剤を１種以上添加することができる。
【００１９】
本発明に係る信号読取装置は、光信号デジタルディスク読取装置であり、光の種類はレーザーが好ましく、光の波長は赤外から紫外まで可能であるが、好ましくは可視光領域であり、さらに好ましくは青色領域である。
デジタルディスクとしては、ＣＤ、ＭＤ、ＤＶＤなどが挙げられる。
本発明の信号読取装置用樹脂成形部品としては、光ピックアップ用レンズホルダー、軸受、ボビン、摺動軸及び／又はアクチュエーターボディ等が挙げられる。
【００２０】
（実施例）
以下、実施例により本発明を具体的に説明するが、本発明はこれらに限定されるものではない。
【００２１】
（製造例１）(液晶ポリマー（A1）の製造)
攪拌機、還流カラム、モノマー投入口、窒素導入口、減圧／流出ラインを備えた重合容器に、4−ヒドロキシ安息香酸5g（2モル%）、2−ヒドロキシ−6−ナフトエ酸166g（48モル%）、テレフタル酸76g（25モル%）、4,4'−ジヒドロキシビフェニル86g（25モル%）、酢酸カリウム22.5mg、無水酢酸193gを仕込んだ後、反応系の温度を140℃に上げ、140℃で1時間反応させた。
その後、更に360℃まで5.5時間かけて昇温し、そこから30分かけて5Torr(即ち667Pa)まで減圧にして、副生酢酸、過剰の無水酢酸、その他の低沸分を留出させながら溶融重縮合を行った。攪拌トルクが所定の値に達した後、窒素を導入して減圧状態から常圧を経て加圧状態にして、重合容器の下部からポリマーを排出し、ストランドをペレタイズしてペレット化し、ポリマー（A1）（比重1.39）を得た。
【００２２】
（製造例２）(液晶ポリマー（A2）の製造)
4−ヒドロキシ安息香酸226g（73モル%）、2−ヒドロキシ−6−ナフトエ酸114g（27モル%）、酢酸カリウム22.5mg、無水酢酸236gを仕込んだ以外は製造例１と同様に行い、ポリマー（A2）（比重1.39）を得た。
【００２３】
（製造例３）(液晶ポリマー（A3）の製造)
2−ヒドロキシ−6−ナフトエ酸266g（60モル%）、テレフタル酸66g（20モル%）、4−アセトキシアミノフェノール60g（20モル%）、酢酸カリウム22.5mg、無水酢酸168gを仕込んだ以外は製造例１と同様に行い、ポリマー（A3）（比重1.39）を得た。
【００２４】
（製造例４）(液晶ポリマー（A4）の製造)
4−ヒドロキシ安息香酸188g（60モル%）、2−ヒドロキシ−6−ナフトエ酸21g（5モル%）、テレフタル酸66g（17.5モル%）、4,4'−ジヒドロキシビフェニル53g（12.5モル%）、4−アセトキシアミノフェノール17g（5モル%）、酢酸カリウム22.5mg、無水酢酸227gを仕込んだ以外は製造例１と同様に行い、ポリマー（A4）（比重1.39）を得た。
【００２５】
（製造例５）(液晶ポリマー（A5）の製造)
4−ヒドロキシ安息香酸184g（60モル%）、テレフタル酸55g（15モル%）、イソフタル酸18g（5モル%）、4,4'−ジヒドロキシビフェニル83g（20モル%）、酢酸カリウム22.5mg、無水酢酸231gを仕込んだ以外は製造例１と同様に行い、ポリマー（A5）（比重1.39）を得た。
【００２６】
以下の実施例および比較例で使用した充填剤を示す。
(1)無機球状中空体：住友3M(株)製S60HS(平均粒径:30μm、真比重:0.60)
(2)ガラス繊維（ＧＦと略す）：旭ファイバーガラス(株)製CSO3JA419(繊維径10μm、長さ3mmのチョップドストランドファイバー)
(3)ミルドファイバー（ＭＦと略す）:日東紡(株)製PF70E-001(繊維径10μm、平均繊維長70μm)
(4)カーボンファイバー（ＣＦと略す）:東邦テナックス(株)製HTA-C-X132(繊維径7μm、長さ6mmのチョップドストランドファイバー)
【００２７】
実施例および比較例中の物性の測定および試験は次の方法で行った。
(1)熱伝導率測定：直径30mm、厚さ2mmの円板状成形品試験片を４枚重ねたサンプルを用い、ホットディスク法にて熱伝導率を測定した。
[成形条件]
成形機：東芝IS30FPA-1A
シリンダー温度：
（実施例1〜4及び比較例1〜3、7〜9）370-370-360-350℃
（比較例4,5）300-300-290-280℃
（比較例6）350-350-340-330℃
金型温度：80℃、射出速度：200mm/秒、保圧力：39.2MPa、保圧時間：3秒、
冷却時間：7秒、スクリュー回転数：120rpm、スクリュー背圧：0.5MPa
(2)比重測定：ISO 178に従って、（株）日本製鋼所製J75SSII−A射出成形機によりダンベル試験片を成形し、その試験片をISO 1183に従って室温(23℃)にて比重測定を行なった。
(3)周波数特性評価：図１に示される形状及び寸法のレンズホルダーを射出成形により作成し、対物レンズ及びコイルを装着して、光ピックアップ用レンズホルダーを作成した。図１において、１は対物レンズ装着穴、２はレンズホルダー、３はワイヤー支持穴である。図１における各部の寸法は、ａ：１０．０ｍｍ、ｂ：６．５ｍｍ、ｃ：１０．０ｍｍ、ｄ：４．０ｍｍ、ｅ：４．０ｍｍである。
作成した光ピックアップ用レンズホルダーをピックアップの位置決め磁気回路に設置し、各周波数の雑音電気信号を入力し、ピックアップを振動させて、各周波数における光ピックアップ用レンズホルダーの変位をレーザードップラー式変位計で読み取ることにより周波数特性を測定した。
測定チャートの例を図２に示す。チャートの横軸は周波数（Hz）、縦軸は（dB）を示す。２次共振点が制御範囲の20kHz未満に現れると、レンズホルダー自体が共振して制御不能となるため、２次共振点が20kHz以上の周波数特性を持つ材料でなければならない。そこで２次共振点が20kHz以上の周波数特性を持つ材料を○とし、２次共振点が20kHz未満の周波数特性を持つ材料を×とした。
なお、２次共振点（周波数）は評価装置の電気的特性などには依存しない。
(4)曲げ弾性率測定：ISO 178に準拠して行った。
【００２８】
（実施例１）
日本製鋼所製、二軸スクリュー押出機TEX-30α(スクリュー径32mm、L/D:38.5)を用い、シリンダー温度370℃で、液晶ポリマーA1の65重量%を上流部から供給し、サイドフィード部より無機中空フィラー15重量%とガラス繊維20重量%を供給して溶融混練し樹脂組成物ペレット得た。得られた樹脂組成物ペレットを各種試験に使用した。なお、以下の例でも液晶ポリマーは上流部から供給し、サイドフィード部より無機充填剤を供給した。
【００２９】
（実施例２）
液晶ポリマーA1の60重量%、無機中空フィラー20重量%とガラス繊維20重量%を供給した以外は実施例１と同様に行った。
【００３０】
（実施例３）
液晶ポリマーA1の65重量%、無機中空フィラー15重量%とカーボン繊維20重量%を供給した以外は実施例１と同様に行った。
【００３１】
（実施例４）
液晶ポリマーA1の70重量%、無機中空フィラー15重量%とガラス繊維15重量%を供給した以外は実施例１と同様に行った。
【００３２】
（比較例１）
液晶ポリマーA1の65重量%、ガラス繊維35重量%を供給した以外は実施例１と同様に行った。
【００３３】
（比較例２）
液晶ポリマーA1の80重量%、ガラス繊維20重量%を供給した以外は実施例１と同様に行った。
【００３４】
（比較例３）
液晶ポリマーA1の60重量%、無機中空フィラー30重量%とガラス繊維10重量%を供給した以外は実施例１と同様に行った。
【００３５】
（比較例４）
シリンダー温度300℃で、液晶ポリマーA2の65重量%、無機中空フィラー15重量%とガラス繊維20重量%を供給した以外は実施例１と同様に行った。
【００３６】
（比較例５）
シリンダー温度300℃で、液晶ポリマーA3の65重量%、無機中空フィラー15重量%とガラス繊維20重量%を供給した以外は実施例１と同様に行った。
【００３７】
（比較例６）
シリンダー温度350℃で、液晶ポリマーA4の65重量%、無機中空フィラー15重量%とガラス繊維20重量%を供給した以外は実施例１と同様に行った。
【００３８】
（比較例７）
液晶ポリマーA5の90重量%、ガラス繊維10重量%を供給した以外は実施例１と同様に行った。
【００３９】
（比較例８）
液晶ポリマーA1の90重量%、ガラス繊維10重量%を供給した以外は実施例１と同様に行った。
【００４０】
（比較例９）
液晶ポリマーA1の65重量%、無機中空フィラー15重量%とミルドファイバー20重量%を供給した以外は実施例１と同様に行った。
上記結果を表１にまとめて示す。
【００４１】
【表１】
2006152120.tif 000004
【００４２】
【表２】
2006152120.tif 000005
【図面の簡単な説明】
【００４３】
【図１】光アップレンズホルダーの形状を示す図である。図１（ａ）は光アップレンズホルダーの平面図である。図１（ｂ）は光アップレンズホルダーの右側面図である。図１（ｃ）は光アップレンズホルダーの前側面図である。
【図２】本発明で使用する信号読取装置の振動測定例を示すチャートの一例である。
【符号の説明】
【００４４】
１  対物レンズ装着穴
２  レンズホルダー
３  ワイヤー支持穴
【図１】
2006152120.tif 000008
【図２】
2006152120.tif 000009